БЕНТОНИТ-СВЯЗАННЫЕ ПРЕССОВАННЫЕ ИЗДЕЛИЯ МЕЛКОФРАКЦИОННОГО ОКСИДНОГО ЖЕЛЕЗОСОДЕРЖАЩЕГО МАТЕРИАЛА

1. Способ для изготовления прессованных изделий с содержанием оксида железа из мелкофракционных оксидных железосодержащих материалов, получаемых при разрушении кусковых оксидных железосодержащих материалов, кусковой руды или окатышей, с размером частиц менее 10 м, предпочтительно менее 6,3 мм, особенно предпочтительно менее 5 мм, посредством изготовления смеси, которая включает в себя мелкофракционные оксидные железосодержащие материалы, бентонит в качестве связующего и воду, прессования смеси и отверждения получаемых при прессовании сырых прессованных изделий, отличающийся тем, что смесь после соединения ее компонентов подвергается процессу разминания в течение по меньшей мере от 3 минут, предпочтительно по меньшей мере 5 минут, до 30 минут, предпочтительно до 20 минут, особенно предпочтительно до 15 минут, после чего выполняется прессование.
2. Способ по п. 1, отличающийся тем, что смесь включает в себя от 3 до 12 вес.% бентонита, по отношению к количеству мелкофракционных оксидных железосодержащих материалов.
3. Способ по п. 1 или 2, отличающийся тем, что смесь также содержит железосодержащие отходы металлургического производства, предпочтительно по меньшей мере один член из группы, содержащей
- металлизированный Fe-Fines,
- окалину,
- пыль из металлургических агрегатов,
- металлургический шлам,
- материал, происходящий из процесса производства стали, при котором используется полученный с применением изготовленных в соответствии с изобретением прессованных изделий металлизированный материал и/или чугун.
4. Способ по п. 1 или 2, отличающийся тем, что смесь также включает в себя гематитовый или лимонитовый материал в форме мелких частиц.
5. Способ по п. 1 или 2, отличающийся тем, что смесь также содержит материал в форме мелких частиц, получаемый при очистке от пыли колошникового газа, восстановительного газа или генераторного газа установки для восстановления оксидных железосодержащих материалов посредством восстановительного газа.
6. Способ по п. 1 или 2, отличающийся тем, что во время процесса разминания осуществляется нагрев смеси.
7. Прессованное изделие, получаемое способом по любому из пп. 1-6.
8. Применение прессованного изделия по п. 7 в качестве кусковых оксидных железосодержащих материалов для изготовления металлизированных материалов или жидкого чугуна.